СПОСОБ ИЗГОТОВЛЕНИЯ СВАРНОГО РАБОЧЕГО КОЛЕСА ЭКСГАУСТЕРА С ДВУХСТОРОННИМ ВХОДОМ "СТИЛ-ВОРК"

1. Способ изготовления сварного рабочего колеса эксгаустера с двухсторонним входом, включающий операции изготовления центрального диска, покрывных дисков, колец жесткости, лопаток и защитных накладок, соединения сваркой лопаток с центральным и покрывными дисками и последних с кольцами жесткости, установки защитных накладок, контроля качества соединений сваркой неразрушающими методами контроля, механической обработки элементов сварного рабочего колеса и их соединений, снятия напряжений после сварки и балансировки сварного рабочего колеса, отличающийся тем, что центральный диск, покрывные диски, лопатки и защитные накладки вырезают в чертежный размер воздушно-плазменной резкой с возможностью образования в разрезе поверхности сопряжения, а кольца жесткости доводят до чертежного размера точением заготовки в виде раскатного кольца, при этом перед установкой лопаток на центральный диск их попарно сортируют по массе, лопатки одной пары размещают на упомянутом диске диаметрально друг другу, сварное соединение производят в присутствии температуры в элементах соединения в зоне их сварки, контроль качества сварных соединений покрывных дисков с кольцами жесткости производят магнитопорошковой дефектоскопией, а остальных сварных соединений в сварном роторе производят ультразвуковой дефектоскопией, снятие напряжений после сварки выполняют вибростабилизационной обработкой с помощью мобильного виброкомплекса, в качестве материала для изготовления защитных накладок используют износостойкий биметаллический лист, причем одни защитные накладки, размещенные на поверхностях лопаток, подверженных наибольшему износу, закрепляют посредством разъемного соединения, а другие закрепляют сваркой, при этом упомянутую вибростабилизационную обработку сварного рабочего колеса выполняют до их установки, а балансировку проводят до установки на лопатках защитных накладок и после их установки.
2. Способ изготовления сварного рабочего колеса эксгаустера с двухсторонним входом по п.1, отличающийся тем, что сварное соединение выполняют в присутствии в элементах соединения, в зоне их сварки, температуры 100-120°С.
3. Способ изготовления сварного рабочего колеса эксгаустера с двухсторонним входом по п.1, отличающийся тем, что центральный диск вырезают из листовой стали прочностью не ниже категории Х80, микролегированной химическими элементами, такими как бор, ванадий, ниобий.
4. Способ изготовления сварного рабочего колеса эксгаустера с двухсторонним входом по п.1, отличающийся тем, что центральный диск вырезают зубчатой формы, при этом лопатку сопрягают с торцевой поверхностью зуба вдоль ее продольной оси симметрии и соединяют с ней сварным швом по всему периметру упомянутой торцевой поверхности.
5. Способ изготовления сварного рабочего колеса эксгаустера с двухсторонним входом по п.1, отличающийся тем, что защитные накладки, имеющие разъемное соединение, размещают на лицевой поверхности лопатки.
6. Способ изготовления сварного рабочего колеса эксгаустера с двухсторонним входом по п.1, отличающийся тем, что защитные накладки, имеющие сварное соединение, размещают на тыльной поверхности лопатки.
7. Способ изготовления сварного рабочего колеса эксгаустера с двухсторонним входом по п.1, отличающийся тем, что биметаллический износостойкий лист образуют методом электродуговой наплавки износостойкого слоя на стальной лист из низкоуглеродистой стали согласно ТУ У 28.7-3500618-001 «СВИП».
8. Способ изготовления сварного рабочего колеса эксгаустера с двухсторонним входом по п.1, отличающийся тем, что сварное соединение производят по всему периметру сопрягаемых элементов рабочего колеса.